ЛЕГКИЙ ПРОППАНТ

3
1. Легкий проппант, используемый при добыче нефти и газа методом гидравлического разрыва пласта, полученный в виде гранул с пикнометрической плотностью 1,1-2,5 г/см и размерами 0,2-4,0 мм, из смеси порошкообразного алюмосиликатного сырья, микросфер и связующего, отличающийся тем, что связующее - смесь водной суспензии органического связующего, микросфер и наночастиц оксидов щелочноземельных металлов.
2. Легкий проппант по п.1, отличающийся тем, что алюмосиликатное сырье - бокситы и/или каолины, и/или глины, и/или кианиты, и/или андалузиты, и/или силлиманиты, и/или глинозем.
3. Легкий проппант по п.1, отличающийся тем, что микросферы - ценосферы, выделенные из золы-уноса тепловых электростанций, или искусственно полученные стеклянные микросферы.
3
4. Легкий проппант по п.1, отличающийся тем, что микросферы имеют размеры 5 - 400 мкм и пикнометрическую плотность 0,3-0,5 г/см.
5. Легкий проппант по п.1, отличающийся тем, что органическое связующее - карбометилцеллюлоза или метилцеллюлоза, или лигносульфаты технические.
6. Легкий проппант по п.1, отличающийся тем, что оксиды щелочноземельных металлов - оксиды кальция и/или магния.
7. Легкий проппант по п.1, отличающийся тем, что размер наночастиц оксидов щелочноземельных металлов составляет 50-800 µm.
8. Легкий проппант по п.1, отличающийся тем, что содержание порошкообразного алюмосиликатного сырья составляет - 20,0-89,0 мас.%, микросфер - 1,0-70,0 мас.%, связующего 10,0-40,0 мас.%.
9. Легкий проппант по п.1, отличающийся тем, что водная суспензия органического связующего содержит (мас.%): микросферы 1,0-50,0; наночастицы оксидов щелочноземельных металлов - 1,0-50,0.